ЖАРОПРОЧНАЯ СТАЛЬ МАРТЕНСИТНОГО КЛАССА И СПОСОБ ЕЕ ПОЛУЧЕНИЯ
HEAT-RESISTANT STEEL OF MARTENSITIC CLASS AND PREPARATION METHOD THEREOF

Изобретение относится к области металлургии, в частности к составу жаропрочной хромистой стали мартенситного класса, а также способу ее получения. Предлагаемая сталь может применяться в энергетической промышленности в качестве конструкционного материала для производства котлов, труб паропроводов и другого оборудования тепловых электростанций нового поколения, работающих при температуре пара до 630°C.
В настоящее время для изготовления элементов тепловых электростанций в Японии и Америке используют сталь марки P92 согласно классификации ASTM A 335 - American Society for Testing and Materials (Американское общество по материалам и методам испытаний). Сталь содержит, мас.%:
Углерод 0,070-0,130
кремний не более 0,500
марганец 0,300-0,600
хром 8,900-9,500
никель не более 0,400
вольфрам 1,500-2,000
молибден 0,300-0,600
ванадий 0,150-0,250
ниобий 0,040-0,090
азот 0,030-0,070
бор 0,001-0,006
сера не более 0,010
фосфор не более 0,020
алюминий не более 0,040
железо остальное
23
6
23
6
После термической обработки, состоящей из нормализации при температуре Т=1070°С и отпуска при Т=775°С, сталь Р92 имеет структуру троостомартенсита с выделенными частицами вторых фаз, таких как МС, М(C,N). Карбиды MCвыделяются по границам бывших аустенитных зерен, границам субзерен и мартенситных реек (средний размер частиц d=89 нм), а частицы M(C,N) (d=16 нм), которые представлены обогащенными ниобием карбонитридами сфероидальной формы и обогащенными ванадием нитридами пластинчатой формы, распределены однородно по объему материала (Т92/Р92 Book. Vallourec and Mannesmann tubes. - 1998).
2
23
6
Недостатком стали Р92 является ее низкая длительная прочность при ползучести при температурах выше 600°С, что делает невозможным ее применение для изготовления котлов, труб паропроводов и других деталей электростанций, работающих при повышенных параметрах пара (30 МПа, 600-650°С). Механические свойства стали Р92 следующие: предел прочности=690 МПа, предел текучести=520 МПа, твердость=220 НВ, ударная вязкость=175 Дж/см, предел длительной прочности при температуре 650°С составляет 72 МПа (Т92/Р92 Book. Vallourec and Mannesmann tubes. - 1998; Дудко В. А., Беляков А. Н., Скоробогатых В. Н., Щенкова И. А., Кайбышев Р. О. Структурные изменения в жаропрочной стали 10Х9 В2МФБР в процессе ползучести при 650°С //МиТОМ. - 2010. - №3. - С. 26 - 32). Низкое сопротивление ползучести стали Р92 при температурах выше 600°С обусловлено интенсивной коагуляцией карбидов типа MC и частиц фазы Лавеса при температурах выше 620°C.
Таким образом, одной из основных проблем при создании тепловых электростанций со суперсверхкритическими параметрами пара уровня температур 620-650°С и давлении 30-35 МПа является необходимость разработки более жаропрочных и относительно экономичных конструкционных материалов, в том числе для котлов и труб паропроводов.
Наиболее близкой к предлагаемому изобретению является жаропрочная сталь мартенситного класса, раскрытая в патенте №US 7128791 B2 (C22C38/18, опубл. 31.10.2006). Сталь содержит, мас.%:
углерод 0,030 - 0,150
кремний 0,010 - 0,900
марганец 0,010-1,500
хром 8,000-13,000
никель не более 0,200
вольфрам не более 4,000
молибден не более 2,000
ванадий 0,050-0,500
ниобий 0,010-0,200
азот не более 0,005
бор 0,008-0,030
кобальт 0,100-5,000
сера не более 0,006
фосфор не более 0,010
алюминий не более 0,010
железо остальное
Данная сталь обладает высокими показателями длительной прочности при ползучести до температуры 620°С. Это позволяет использовать ее для изготовления трубопроводов и пароперегревателей котлов со сверхкритическими параметрами (Т=620°С и Р=300 атм).
23
6
В этой стали, по сравнению со сталью Р92, повышено содержание молибдена и вольфрама до достижения величины молибденового эквивалента (0.5W+Mo)=1,8 с целью повышения твердорастворного упрочнения. Однако увеличение содержания вольфрама более 4% может привести к сильному снижению пластичных свойств из-за образования дельта-феррита и фазы Лавеса. Дисперсионное упрочнение данной стали достигается за счет выделения карбидов типа MC и карбонитридов М(C,N), объемная доля последних увеличена за счет увеличения количества ниобия до 0,2%. Однако увеличение ниобия более 0,2% приводит к избыточному выделению фазы МХ, обогащенной ниобием, вследствие чего снижается ударная вязкость и свойства сварного шва.
23
6
Дополнительное повышение сопротивления деформации при ползучести, а также увеличение сопротивления коррозии под напряжением достигается за счет легирования бором в количестве 0,008-0,03%. Это стало возможным в связи с понижением количества азота до 0,005%, так как при обычном соотношении азота к бору (0,05%:0,005%) происходит выделение нитридов бора BN, что негативно сказывается на пластичности материала и ударной вязкости. Также добавление кобальта в размере до 5% позволило существенно увеличить длительную прочность за счет уменьшения скорости укрупнения частиц вторых фаз, особенно карбидов МС.
Основным недостатком стали-прототипа является невозможность использования данной стали при температурах пара выше 620°С. Это связано с недостаточно высокими значениями длительной прочности этой стали для температур выше 620°С, а также с невысокими показателями пластичности и ударной вязкости из-за высокого содержания вольфрама и молибдена.
Наиболее близкий способ получения к предлагаемому способу описывается также в патенте №US 7128791 B2 (C22C38/18, опубл. 31.10.2006) для химического состава жаропрочной мартенситной стали, описанного выше. Способ-прототип получения представляет собой нормализацию с температур 1050-1200°С с последующим отпуском при температурах 750-850°С. Увеличение температуры нормализации связано с увеличением количества ванадия и ниобия в стали-прототипе, что приводит к увеличению количества карбонитридов МХ, не растворяющихся при температурах ниже указанных. В свою очередь, слишком высокое количество карбонитридов МХ вызывает сильное измельчение исходного аустенитного зерна, что снижает показатели длительной прочности при ползучести. Температуры отпуска 750-850°С обеспечивают удовлетворительные показатели ударной вязкости и пластичности, что, в свою очередь, влияет на длительную прочность стали.
Недостатком способа-прототипа является то, что термическая обработка, предложенная в патенте №US 7128791, не может быть использована для обработки заявленной стали.
Задача изобретения заключается в устранении недостатков прототипа.
<mrow><msubsup><mi>σ</mi><mrow><msup><mrow><mn>10</mn></mrow><mn>5</mn></msup></mrow><mrow><msup><mrow><mn>650</mn></mrow><mi>o</mi></msup><mi>C</mi></mrow></msubsup></mrow>
Технический результат предложенной стали заключается в том, что достигнут требуемый уровень такой характеристики жаропрочности, как длительная прочность
=100 МПа при температуре 650°С при нижеуказанном содержании компонентов и способе получения, включающем нормализацию с температур 1070-1200°С и выдержку из расчета 1 минута на 1 мм поперечного сечения образца с последующим охлаждением на воздухе до комнатных температур, ковку при температуре в интервале 950-1070°С, отпуск при температурах 770-850°С, выдержку не менее 3 часов с последующим охлаждением на воздухе.
Поставленная задача решается предлагаемой жаропрочной сталью мартенситного класса при следующем соотношении компонентов, мас.%:
углерод 0,090 - 0,130
кремний не более 0,100
марганец 0,300-0,400
хром 8,500-9,500
никель не более 0,200
вольфрам 1,500-2,000
молибден 0,400-0,600
ванадий 0,150-0,200
ниобий 0,040-0,060
тантал 0,080-0,100
азот не более 0,007
бор 0,010-0,013
кобальт 2,500-3,500
сера не более 0,006
фосфор не более 0,010
алюминий не более 0,010
медь не более 0,10
железо остальное
Состав предложенной стали содержит следующие известные признаки.
23
6
23
6
Содержание углерода в количестве 0,09-0,13% повышает прокаливаемость стали, а также обеспечивает образование карбидных фаз типа МС и МХ. При содержании углерода менее 0,05% резко снижается доля карбидов МС, что негативно сказывается на сопротивлении ползучести. При содержании углерода более 0,15% сталь переупрочняется, вследствие чего ухудшаются характеристики пластичности и ударной вязкости.
23
6
Кремний в количестве <0,10% и марганец в количестве 0,3-0,4% использованы для раскисления стали. Содержание кремния как технологической примеси обычно не превышает 0,37%. Кремний как технологическая примесь влияния на свойства стали не оказывает. В сталях, предназначенных для сварных конструкций, содержание кремния не должно превышать 0,12-0,25%. При содержании кремния более 0,1% усиливается склонность к образованию дельта-феррита, который неблагоприятно сказывается на ударной вязкости. Марганец также вводят в стали как технологическую добавку для повышения степени их раскисления и устранения вредного влияния серы. Марганец также способствует выделению карбидов MC. При содержании марганца более 0,8% снижается длительная прочность при ползучести.
23
6
Содержание хрома 8,5-9,5% повышает коррозионную стойкость, обеспечивает формирование карбидов типа MC, является необходимым элементом для повышения прочности и коррозионной стойкости при повышенных температурах. При содержании хрома менее 8% сталь не обеспечивается достаточным уровнем коррозионной стойкости. При содержании хрома более 10% в структуре стали возрастает доля дельта-феррита, понижаются ударная вязкость и технологические свойства.
23
6
Кобальт в количестве 2,5-3,5% повышает твердорастворное упрочнение. Как аустенитобразующий элемент, кобальт сдерживает образование дельта-феррита. Кобальт уменьшает скорость коагуляции карбидов МС в процессе ползучести, что повышает сопротивление долговременной ползучести. При содержании кобальта менее 2,5% происходит образование дельта-феррита. При избыточном содержании кобальта более 3,5% происходит уменьшение пластичности стали.
Содержание ванадия в количестве 0,15-0,2% обеспечивает упрочнение твердого раствора и получение более мелких карбонитридов, что повышает длительную прочность.
Никель в количестве до 0,2% улучшает прокаливаемость стали и вязкость, сдерживает образование дельта-феррита. Повышение содержания никеля свыше 0,2% нецелесообразно, так как уменьшает длительную прочность из-за ускорения укрупнения частиц.
Ограничение содержания фосфора до 0,01% и серы до 0,006% способствует получению более высоких характеристик пластичности стали.
При содержании алюминия свыше 0,01% образуются нитриды, которые снижают длительную прочность.
Кроме того, предложенная сталь включает следующие новые, неизвестные из уровня техники, признаки:
- изменено содержание молибдена и вольфрама, которые являются элементами, упрочняющими твердый раствор. Оптимизация содержания молибдена и вольфрама уменьшает количество выделяемой фазы Лавеса, которая снижает сопротивление ползучести при длительных выдержках (Huiran Cui and other Precipitation of Laves phase in 10%Cr steel X12CrMoWVNbN10-1-1 during short-term creep exposure //Materials Science and Engineering A 527 (2010) 7505-7509). В целях предотвращения образования дельта-феррита и избыточной фазы Лавеса содержание молибдена и вольфрама должно удовлетворять соотношению (Mo,W)=1,9-2,6.
- в состав стали включен тантал в количестве 0,08-0,1%, что повышает объемную долю устойчивых карбонитридов МХ и увеличивает сопротивление ползучести. При содержании ниобия в количестве 0,04-0,06% целесообразно введение в сталь тантала с целью двухфазного разделения карбонитридов МХ на TaC и NbC, что сильно повышает длительную прочность и предотвращает образование неблагоприятной Z-фазы. Содержание ниобия и тантала должно удовлетворять соотношению Ta/Nb=2.
23
6
- повышено содержание азота до 0,007%, что способствует образованию обогащенных ванадием нитридов и повышает длительную прочность. При избыточном содержании азота более 0,007% происходит образование крупных нитридов бора BN, которые снижают свариваемость и ковкость стали. При содержании азота до 0,007% целесообразно повышение содержания бора до 0,01-0,013%. Бор сегрегирует по границам зерен, преимущественно бывшим аустенитным, что подавляет зернограничное проскальзывание и тем самым увеличивает время до разрушения. Бор в предлагаемой стали входит в состав карбидов типа MC и уменьшает скорость их коагуляции при повышенных температурах, что повышает сопротивление деформации при ползучести. Кроме того, бор повышает сопротивление коррозии под напряжением и нивелирует неблагоприятное влияние повышенного содержания ванадия на окалиностойкость. При содержании бора свыше 0,012% снижается свариваемость и ковкость стали.
- в состав стали включена медь в количестве не более 0,1% для предотвращения образования дельта-феррита в процессе высокотемпературной деформации, а также для образования мелкодисперсной фазы Лавеса на медных кластерах в процессе ползучести, что повышает сопротивление ползучести стали. Количество добавляемой меди определяется из баланса аустенит- и феррит-стабилизирующих элементов.
Способ получения предложенной стали заключается в проведении нормализации при температуре в интервале 1070-1200°С с последующим отпуском при температурах 770-850°С, в который введены следующие новые признаки:
- проведение операции ковки между операциями нормализации и отпуска;
- режим ковки при температуре в интервале 950-1070°С,
- отпуск не менее 3 часов с последующим охлаждением на воздухе.
Добавление тантала в предложенной стали приводит к увеличению температуры растворения карбонитридов МХ, которые сдерживают рост аустенитных зерен при выдержке в аустенитной области. Уменьшение размера исходного аустенитного зерна приводит к уменьшению длительной прочности. В целях получения оптимального размера исходного аустенитного зерна (10-20 мкм) путем частичного растворения карбонитридов МХ необходимо применять температуру нормализации в интервале 1070-1200°С, отличную от традиционных значений около 1050°С.
Операция ковки добавляется с целью повышения пластичности и ударной вязкости, которые снижаются вследствие увеличения содержания и стойкости к коагуляции карбонитридов МХ в стали, что негативно сказывается на длительной прочности. Ковка при температуре в интервале 950-1070°С повышает ударную вязкость и пластичность стали, что повышает длительную прочность.
23
6
Время выдержки при отпуске в течение трех часов обеспечивает завершение процесса глобуляризации карбидов М(В·С), обусловливает высокую ударную вязкость и пластичность и, соответственно, положительно сказывается на повышении длительной прочности.
Примеры осуществления
Были отлиты сплавы предлагаемых химических составов как в рамках заявленных интервалов, так и за их пределами (табл.1). Выплавка сплавов производилась в вакуумно-индукционной печи. В качестве шихты были использованы чистые шихтовые материалы, что позволило получить низкий уровень серы, фосфора и цветных металлов в полученных материалах.
Необходимо отметить, что в первых трех примерах осуществления стали количество легирующих элементов входит в пределы, указанные в настоящем изобретении. Однако в последнем примере было допущено отклонение от заданного химического состава, а именно нарушено соотношение ниобия и тантала, при этом содержание ниобия и тантала меньше нижнего предела.
Способ осуществления изобретения включал в себя операции нормализации, ковки и отпуска при различных заявленных температурах. С целью проверки допустимости температурных пределов были опробованы различные варианты способа получения для примеров 1-4, отличающиеся температурами нормализации, ковки и отпуска, представленные в таблице 2.
Для способа получения по вариантам 1, 2 и 4 температуры операций и время отпуска соответствуют указанным пределам. Для сравнения в варианте 3 была понижена температура отпуска до 720°С, что меньше нижнего предела температуры отпуска.
<mrow><msubsup><mi>σ</mi><mrow><msup><mrow><mn>10</mn></mrow><mn>5</mn></msup></mrow><mrow><msup><mrow><mn>650</mn></mrow><mi>o</mi></msup><mi>C</mi></mrow></msubsup></mrow>
<mrow><msubsup><mi>σ</mi><mrow><msup><mrow><mn>10</mn></mrow><mn>5</mn></msup></mrow><mrow><msup><mrow><mn>650</mn></mrow><mi>o</mi></msup><mi>C</mi></mrow></msubsup></mrow>
Испытания на длительную прочность были проведены по ГОСТ 3248-81 (табл.3). Как видно из табл. 3, механические свойства предлагаемых примеров стали, химический состав которых соответствует заявленным пределам, и подвергнутых термомеханической обработке по вариантам способа получения 1, 2 и 4, выше по сравнению со свойствами стали-прототипа. Если предел длительной прочности известной стали составляет
=90 МПа, то предлагаемых примеров стали и вариантов способа ее получения в
=98±6 МПа.
23
6
Однако при легировании стали не в указанных пределах длительная прочность снижается, что связано с низким содержанием ниобия и тантала меньше нижнего предела и с нарушением соотношения ниобия и тантала, которые при таком количестве не оказывает положительного эффекта, что снижает дисперсионное упрочнение. Способ получения по варианту 3 не обеспечивает достижения требуемой длительной прочности вследствие неэффективности дисперсионного упрочнения, обусловленной неполным завершением глобуляризации карбидов МС и отсутствием обогащенных ванадием карбонитридов после отпуска при низкой температуре.
Кроме того, установлено, что достижение поставленной задачи не обеспечивается в случае сокращения времени отпуска менее трех часов даже при соблюдении температурных режимов.
Как видно из табл. 3, свойства предлагаемой стали позволяют применять ее для изготовления котлов, роторов и других элементов энергетических установок. Использование стали в теплоэнергетике позволит поднять рабочую температуру тепловых электростанций до 630°C.